"イ電子供与性呈色性有機化合物と、ロ電子受容性化合物として下記一般式1で示される化合物と、ハ前記イ、ロ成分による電子授受反応を特定温度域において可逆的に生起させる反応媒体とからなる可逆熱変色性組成物。式中、Rは水素、炭素数1~4のアルキル基を示す。請求項1記載の可逆熱変色性組成物を内包した可逆熱変色性マイクロカプセル顔料。本発明は、この種のイ電子供与性呈色性有機化合物と、ロ電子受容性化合物と、ハ前記イ、ロ成分による電子授受反応を特定温度域において可逆的に生起させる反応媒体とからなる可逆熱変色性組成物に適用されるロ電子受容性化合物について検討した結果、特定のフェノール性水酸基を有するヒドロキシフェニルスルホン化合物を用いると可逆熱変色機能を発現できることを見出した。本発明は、イ電子供与性呈色性有機化合物と、ロ電子受容性化合物として下記一般式1で示される化合物と、ハ前記イ、ロ成分による電子授受反応を特定温度域において可逆的に生起させる反応媒体とからなる可逆熱変色性組成物を要件とする。式中、Rは水素、炭素数1~4のアルキル基を示す。更には、前記可逆熱変色性組成物を内包した可逆熱変色性マイクロカプセル顔料を要件とする。本発明は、特定のヒドロキシフェニルスルホン化合物を用いることにより、電子供与性呈色性有機化合物との電子授受反応を満たし、更にハ前記イ、ロ成分による電子授受反応を特定温度域において可逆的に生起させる反応媒体とを混合して相溶体とすることにより可逆熱変色機能を十分に発現させることのできる可逆変色性組成物及びそれを内包した可逆熱変色性マイクロカプセル顔料を得ることができる。前記可逆熱変色性組成物としては、イ電子供与性呈色性有機化合物、ロ電子受容性化合物、及びハ前記両者の呈色反応の生起温度を決める反応媒体の必須三成分を少なくとも含む加熱消色型加熱により消色し、冷却により発色するの可逆熱変色性組成物が挙げられる。前記可逆熱変色性組成物は、所定の温度変色点を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅ΔHが比較的小さい特性を有する図1参照。また、大きなヒステリシス特性を示す、即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、完全発色温度t1以下の低温域での発色状態、又は完全消色温度t4以上の高温域での消色状態が、特定温度域t2~t3の間の温度域実質的二相保持温度域で色彩記憶性を有する加熱消色型加熱により消色し、冷却により発色するの可逆熱変色性組成物も適用できる図2参照。以下に各イ、ロ、ハ成分について具体的に説明する。本発明のイ成分の電子供与性呈色性有機化合物としては、ジフェニルメタンフタリド類、フェニルインドリルフタリド類、インドリルフタリド類、ジフェニルメタンアザフタリド類、フェニルインドリルアザフタリド類、フルオラン類、スチリノキノリン類、ジアザローダミンラクトン類等が挙げられる。以下にこれらの化合物を例示する。3,3-ビスp-ジメチルアミノフェニル-6-ジメチルアミノフタリド、3-4-ジエチルアミノフェニル-3-1-エチル-2-メチルインドール-3-イルフタリド、3,3-ビス1-n-ブチル-2-メチルインドール-3-イルフタリド、3,3-ビス2-エトキシ-4-ジエチルアミノフェニル-4-アザフタリド、3-2-エトキシ-4-N-エチルアニリノフェニル-3-1-エチル-2-メチルインドール-3-イル-4-アザフタリド、3,6-ジフェニルアミノフルオラン、3,6-ジメトキシフルオラン、3,6-ジ-n-ブトキシフルオラン、2-メチル-6-N-エチル-N-p-トリルアミノフルオラン、3-クロロ-6-シクロヘキシルアミノフルオラン、2-メチル-6-シクロヘキシルアミノフルオラン、2-2-クロロアミノ-6-ジブチルアミノフルオラン、2-2-クロロアニリノ-6-ジ-n-ブチルアミノフルオラン、2-3-トリフルオロメチルアニリノ-6-ジエチルアミノフルオラン、2-N-メチルアニリノ-6-N-エチル-N-p-トリルアミノフルオラン、1,3-ジメチル-6-ジエチルアミノフルオラン、2-クロロ-3-メチル-6-ジエチルアミノフルオラン、2-アニリノ-3-メチル-6-ジエチルアミノフルオラン、2-アニリノ-3-メチル-6-ジ-n-ブチルアミノフルオラン、2-キシリジノ-3-メチル-6-ジエチルアミノフルオラン、1,2-ベンツ-6-ジエチルアミノフルオラン、1,2-ベンツ-6-N-エチル-N-イソブチルアミノフルオラン、1,2-ベンツ-6-N-エチル-N-イソアミルアミノフルオラン、2-3-メトキシ-4-ドデコキシスチリルキノリン、スピロ5H-1ベンゾピラノ2,3-dピリミジン-5,1′3′Hイソベンゾフラン-3′-オン、2-ジエチルアミノ-8-ジエチルアミノ-4-メチル-スピロ5H-1ベンゾピラノ2,3-gピリミジン-5,1′3′Hイソベンゾフラン-3-オン、2-ジ-n-ブチルアミノ-8-ジ-n-ブチルアミノ-4-メチル-スピロ5H-1ベンゾピラノ2,3-gピリミジン-5,1′3′Hイソベンゾフラン-3-オン、2-ジ-n-ブチルアミノ-8-ジエチルアミノ-4-メチル-スピロ5H-1ベンゾピラノ2,3-gピリミジン-5,1′3′Hイソベンゾフラン-3-オン、2-ジ-n-ブチルアミノ-8-N-エチル-N-i-アミルアミノ-4-メチル-スピロ5H-1ベンゾピラノ2,3-gピリミジン-5,1′3′Hイソベンゾフラン-3-オン、2-ジブチルアミノ-8-ジペンチルアミノ-4-メチル-スピロ[5H-1ベンゾピラノ2,3-gピリミジン-5,1′3′H-イソベンゾフラン]-3-オン、3-2-メトキシ-4-ジメチルアミノフェニル-3-1-ブチル-2-メチルインドール-3-イル-4,5,6,7-テトラクロロフタリド、3-2-エトキシ-4-ジエチルアミノフェニル-3-1-エチル-2-メチルインドール-3-イル-4,5,6,7-テトラクロロフタリド、3-2-エトキシ-4-ジエチルアミノフェニル-3-1-ペンチル-2-メチルインドール-3-イル-4,5,6,7-テトラクロロフタリド、4,5,6,7-テトラクロロ-3-4-ジメチルアミノ-2-メチルフェニル-3-1-エチル-2-メチル-1H-インドール-3-イル-13H-イソベンゾフラノン、3′,6′-ビスフェニル2-メチルフェニルアミノ-スピロ[イソベンゾフラン-13H,9′-9Hキサンテン]-3-オン、3′,6′-ビスフェニル3-メチルフェニルアミノ-スピロ[イソベンゾフラン-13H,9′-9Hキサンテン]-3-オン、3′,6′-ビスフェニル3-エチルフェニルアミノ-スピロ[イソベンゾフラン-13H,9′-9Hキサンテン]-3-オン、4-[2,6-ビス2-エトキシフェニル-4-ピリジニル]-N,N-ジメチルベンゼンアミン等を挙げることができる。前記ロ成分の電子受容性化合物としては、一般式1で示されるヒドロキシフェニルスルホン化合物が用いられる。前記一般式1で示されるヒドロキシフェニルスルホン化合物を以下に示す。前記イ、ロ成分による電子授受反応を特定温度域において可逆的に生起させる反応媒体のハ成分について説明する。前記ハ成分としては、前記芳香環を有する化合物が好適であり、下記一般式2で示される化合物が用いられる。式中、R1は水素原子又はメチル基を示し、mは0~2の整数を示し、X1、X2のいずれか一方は-CH2nOCOR2又は-CH2nCOOR2、他方は水素原子を示し、nは0~2の整数を示し、R2は炭素数4以上のアルキル基又はアルケニル基を示し、Y1及びY2は水素原子、炭素数1~4のアルキル基、メトキシ基、又は、ハロゲンを示し、r及びpは1~3の整数を示す。前記式2で示される化合物のうち、R1が水素原子の場合、より広いヒステリシス幅を有する可逆熱変色性組成物が得られるため好適であり、更にR1が水素原子であり、且つ、mが0の場合がより好適である。なお、式2で示される化合物のうち、より好ましくは下記一般式3で示される化合物が用いられる。式中のRは炭素数8以上のアルキル基又はアルケニル基を示すが、好ましくは炭素数10~24のアルキル基、更に好ましくは炭素数12~22のアルキル基である。前記化合物として具体的には、オクタン酸-4-ベンジルオキシフェニルエチル、ノナン酸-4-ベンジルオキシフェニルエチル、デカン酸-4-ベンジルオキシフェニルエチル、ウンデカン酸-4-ベンジルオキシフェニルエチル、ドデカン酸-4-ベンジルオキシフェニルエチル、トリデカン酸-4-ベンジルオキシフェニルエチル、テトラデカン酸-4-ベンジルオキシフェニルエチル、ペンタデカン酸-4-ベンジルオキシフェニルエチル、ヘキサデカン酸-4-ベンジルオキシフェニルエチル、ヘプタデカン酸-4-ベンジルオキシフェニルエチル、オクタデカン酸-4-ベンジルオキシフェニルエチルを例示できる。更に、前記ハ成分として、下記一般式4で示される化合物を用いることもできる。式中、Rは炭素数8以上のアルキル基又はアルケニル基を示し、m及びnはそれぞれ1~3の整数を示し、X及びYはそれぞれ水素原子、炭素数1~4のアルキル基、炭素数1~4のアルコキシ基、ハロゲンを示す。前記化合物として具体的には、オクタン酸11-ジフェニルメチル、ノナン酸11-ジフェニルメチル、デカン酸11-ジフェニルメチル、ウンデカン酸11-ジフェニルメチル、ドデカン酸11-ジフェニルメチル、トリデカン酸11-ジフェニルメチル、テトラデカン酸11-ジフェニルメチル、ペンタデカン酸11-ジフェニルメチル、ヘキサデカン酸11-ジフェニルメチル、ヘプタデカン酸11-ジフェニルメチル、オクタデカン酸11-ジフェニルメチルを例示できる。更に、前記ハ成分として下記一般式5で示される化合物を用いることもできる。式中、Xは水素原子、炭素数1乃至4のアルキル基、メトキシ基、ハロゲン原子のいずれかを示し、mは1乃至3の整数を示し、nは1乃至20の整数を示す。前記化合物としては、マロン酸と2-4-4-クロロベンジルオキシフェニルエタノールとのジエステル、こはく酸と2-4-ベンジルオキシフェニルエタノールとのジエステル、こはく酸と2-4-3-メチルベンジルオキシフェニルエタノールとのジエステル、グルタル酸と2-4-ベンジルオキシフェニルエタノールとのジエステル、グルタル酸と2-4-4-クロロベンジルオキシフェニルエタノールとのジエステル、アジピン酸と2-4-ベンジルオキシフェニルエタノールとのジエステル、ピメリン酸と2-4-ベンジルオキシフェニルエタノールとのジエステル、スベリン酸と2-4-ベンジルオキシフェニルエタノールとのジエステル、スベリン酸と2-4-3-メチルベンジルオキシフェニルエタノールとのジエステル、スベリン酸と2-4-4-クロロベンジルオキシフェニルエタノールとのジエステル、スベリン酸と2-4-2,4-ジクロロベンジルオキシフェニルエタノールとのジエステル、アゼライン酸と2-4-ベンジルオキシフェニルエタノールとのジエステル、セバシン酸と2-4-ベンジルオキシフェニルエタノールとのジエステル、1,10-デカンジカルボン酸と2-4-ベンジルオキシフェニルエタノールとのジエステル、1,18オクタデカンジカルボン酸と2-4-ベンジルオキシフェニルエタノールとのジエステル、1,18オクタデカンジカルボン酸と2-4-2-メチルベンジルオキシフェニルエタノールとのジエステルを例示できる。更に、前記ハ成分として下記一般式6で示される化合物を用いることもできる。式中、Rは炭素数1乃至21のアルキル基又はアルケニル基を示し、nは1乃至3の整数を示す。前記化合物としては、1,3-ビス2-ヒドロキシエトキシベンゼンとカプリン酸とのジエステル、1,3-ビス2-ヒドロキシエトキシベンゼンとウンデカン酸とのジエステル、1,3-ビス2-ヒドロキシエトキシベンゼンとラウリン酸とのジエステル、1,3-ビス2-ヒドロキシエトキシベンゼンとミリスチン酸とのジエステル、1,4-ビスヒドロキシメトキシベンゼンと酪酸とのジエステル、1,4-ビスヒドロキシメトキシベンゼンとイソ吉草酸とのジエステル、1,4-ビス2-ヒドロキシエトキシベンゼンと酢酸とのジエステル、1,4-ビス2-ヒドロキシエトキシベンゼンとプロピオン酸とのジエステル、1,4-ビス2-ヒドロキシエトキシベンゼンと吉草酸とのジエステル、1,4-ビス2-ヒドロキシエトキシベンゼンとカプロン酸とのジエステル、1,4-ビス2-ヒドロキシエトキシベンゼンとカプリル酸とのジエステル、1,4-ビス2-ヒドロキシエトキシベンゼンとカプリン酸とのジエステル、1,4-ビス2-ヒドロキシエトキシベンゼンとラウリン酸とのジエステル、1,4-ビス2-ヒドロキシエトキシベンゼンとミリスチン酸とのジエステルを例示できる。更に、前記ハ成分として下記一般式7で示される化合物を用いることもできる。式中、Xは水素原子、炭素数1乃至4のアルキル基、炭素数1乃至4のアルコキシ基、ハロゲン原子のいずれかを示し、mは1乃至3の整数を示し、nは1乃至20の整数を示す。前記化合物としては、こはく酸と2-フェノキシエタノールとのジエステル、スベリン酸と2-フェノキシエタノールとのジエステル、セバシン酸と2-フェノキシエタノールとのジエステル、1,10デカンジカルボン酸と2-フェノキシエタノールとのジエステル、1,18オクタデカンジカルボン酸と2-フェノキシエタノールとのジエステルを例示できる。また、前記芳香環を有する化合物と共に可逆熱変色性組成物のハ成分として従来より用いられている芳香環を有しないアルコール類、エステル類、ケトン類、エーテル類、酸アミド類を併用することもできる。本発明の可逆熱変色性組成物は、前記イ、ロ、ハ成分を必須成分とする相溶体であり、各成分の割合は、濃度、変色温度、変色形態や各成分の種類に左右されるが、一般的に所望の特性が得られる成分比は、イ成分1に対して、ロ成分0.1~100、好ましくは0.1~50、ハ成分5~100の範囲である前記割合はいずれも質量部である。更に、各種光安定剤を必要により添加することができる。前記光安定剤は、イ、ロ、ハ成分からなる可逆熱変色性組成物の光劣化を防止するために含有され、イ成分1質量に対して0.3~24質量、好ましくは0.3~16質量の割合で含有される。又、前記光安定剤のうち、紫外線吸収剤は、太陽光等に含まれる紫外線を効果的にカットして、イ成分の光反応による励起状態によって生ずる光劣化を防止する。又、酸化防止剤、一重項酸素消光剤、スーパーオキシドアニオン消光剤、オゾン消光剤等は、光による酸化反応を抑制する。前記光安定剤は単独で用いてもよいし、2種以上を併用して用いてもよい。前記可逆熱変色性組成物は、そのままの適用でも有効であるが、マイクロカプセルに内包した可逆熱変色性マイクロカプセル顔料として使用することが好ましい。これは、種々の使用条件において可逆熱変色性組成物は同一の組成に保たれ、同一の作用効果を奏することができるからである。尚、マイクロカプセル化は、従来より公知の界面重合法、inSitu重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させて実用に供することもできる。前記マイクロカプセルに内包させることにより、化学的、物理的に安定な顔料を構成でき、粒子径0.01~50μm、好ましくは0.1~30μm、より好ましくは0.5~20μmの範囲が実用性を満たす。なお、粒子径の測定はレーザ回折/散乱式粒子径分布測定装置株堀場製作所製;LA-300を用いて測定し、その数値を基に平均粒子径メジアン径を体積基準で算出する。前記可逆熱変色性組成物及びそれを内包したマイクロカプセル顔料は、水及び/又は有機溶剤と必要により各種添加剤を含むビヒクル中に分散してスクリーン印刷、オフセット印刷、プロセス印刷、グラビヤ印刷、コーター、タンポ印刷等に用いられる印刷インキ、刷毛塗り、スプレー塗装、静電塗装、電着塗装、流し塗り、ローラー塗り、浸漬塗装等に用いられる塗料、インクジェット用インキ、紫外線硬化型インキ、マーキングペン用、ボールペン用、万年筆用、筆ペン用等の筆記具又は塗布具用インキ、絵の具、化粧料、繊維用着色液等の可逆熱変色性液状組成物として利用できる。前記液状組成物には各種添加剤を添加することができ、樹脂、架橋剤、硬化剤、乾燥剤、可塑剤、粘度調整剤、分散剤、紫外線吸収剤、酸化防止剤、光安定剤、沈降防止剤、平滑剤、ゲル化剤、消泡剤、つや消し剤、浸透剤、pH調整剤、発泡剤、カップリング剤、保湿剤、防かび剤、防腐剤、防錆剤等が挙げられる。前記した液状組成物を用いて各種材質及び形状の支持体上に可逆熱変色層を設けて可逆熱変色性積層体が形成される。なお、前記可逆熱変色層は、液状組成物中の溶剤が揮発してそれ以外の成分添加剤により形成される層であり、前記マイクロカプセル顔料は樹脂に分散状態に固着されてなる。前記液状組成物を塗布する支持体の材質は特定されず、総て有効であり、紙、合成紙、糸、繊維、布帛、不織布、合成皮革、レザー、プラスチック、ガラス、陶磁器、金属、木材、石材等を例示でき、平面状に限らず、凹凸状であってもよい。前記支持体上に非熱変色性着色層像を含むが予め形成されているものにあっては、温度変化により前記着色層を隠顕させることができ、変化の様相を更に多様化させることができる。更に、前記液状組成物を用いて支持体上に可逆熱変色層を設ける他、予め可逆熱変色層を設けた転写シートを用いて支持体上に可逆熱変色層を形成することもできる。また、前記可逆熱変色性マイクロカプセル顔料は、熱可塑性樹脂、熱硬化性樹脂、ワックス類等に溶融ブレンドしてペレット、粉末、又はペースト形態として可逆熱変色性成形用樹脂組成物として利用できる。前記成形用樹脂を用いて、汎用の射出成形、押出成形、ブロー成形、又は注型成形等の手段により、任意形象の立体造形物、フィルム、シート、板、フィラメント、棒状物、パイプ等の形態の成形体が得られる。また、熱可塑性樹脂やワックス類に溶融ブレンドしてクレヨン、鉛筆芯、シャープペンシル芯を得ることもできる。なお、前記液状組成物や成形用樹脂組成物中に一般の染料や顔料非熱変色性を配合し、有色1から有色2への変色挙動を呈することもできる。前記積層体、或いは、樹脂組成物を用いて成形した成形体上には、光安定剤及び/又は透明性金属光沢顔料を含む層を積層することによって耐光性を向上させたり、或いは、トップコート層を設けて耐久性を向上させることもできる。前記光安定剤としては、紫外線吸収剤、酸化防止剤、一重項酸素消光剤、スーパーオキシドアニオン消光剤、オゾン消光剤を例示できる。前記透明性金属光沢顔料としては、芯物質として天然雲母、合成雲母、ガラス片、アルミナ、透明性フィルム片の表面を酸化チタン等の金属酸化物で被覆した顔料を例示できる。前記可逆熱変色性組成物及びそれを内包したマイクロカプセル顔料を用いた製品として具体的には、人形又は動物形象玩具、人形又は動物形象玩具用毛髪、人形の家や家具、衣類、帽子、鞄、靴等の人形用付属品、アクセサリー玩具、ぬいぐるみ、描画玩具、玩具用絵本、ジグソーパズル等のパズル玩具、積木玩具、ブロック玩具、粘土玩具、流動玩具、こま、凧、楽器玩具、料理玩具、鉄砲玩具、捕獲玩具、背景玩具、乗物、動物、植物、建築物、食品等を模した玩具、Tシャツ、トレーナー、ブラウス、ドレス、水着、レインコート、スキーウェア等の被服、靴や靴紐等の履物、ハンカチ、タオル、ふろしき等の布製身の回り品、絨毯、カーテン、カーテン紐、テーブル掛け、敷物、クッション、額縁、造花等の屋内装飾品、布団、枕、マットレス等の寝具、指輪、腕輪、ティアラ、イヤリング、髪止め、付け爪、リボン、スカーフ等のアクセサリー、筆記具、スタンプ具、消しゴム、下敷き、定規、粘着テープ等の文房具類、口紅、アイシャドー、マニキュア、染毛剤、付け爪、付け爪用塗料等の化粧品、コップ、皿、箸、スプーン、フォーク、鍋、フライパン等の台所用品、カレンダー、ラベル、カード、記録材、偽造防止用の各種印刷物、絵本等の書籍、手袋、ネクタイ、帽子、鞄、包装用容器、刺繍糸、運動用具、釣り具、歯ブラシ、コースター、時計、眼鏡、照明器具、冷暖房器具、楽器、カイロ、蓄冷剤、写真立て、財布等の袋物、傘、家具、乗物、建造物、温度検知用インジケーター、教習具を例示できる。以下に実施例を示す。なお、実施例中の部は質量部を示す。実施例1可逆熱変色性マイクロカプセル顔料の調製イ成分として2-2-クロロアニリノ-6-ジ-n-ブチルアミノフルオラン3.0部、ロ成分として4-ベンジルオキシフェニル-4-ヒドロキシフェニルスルホン6.0部、ハ成分としてパルミチン酸4-ベンジルオキシフェニルエチル50.0部を混合し、均一に加温溶解して黒色から無色に変色する可逆熱変色性組成物を得た。前記可逆熱変色性組成物と、壁膜材料として芳香族多価イソシアネートプレポリマー25.0部、助溶剤50.0部を混合した溶液を、8ポリビニルアルコール水溶液中で微小滴になるように乳化分散し、加温しながら攪拌を続けた後、水溶性脂肪族変性アミン2.5部を加え、更に攪拌を続けてマイクロカプセル顔料懸濁液を得た。前記懸濁液を遠心分離してマイクロカプセル顔料を単離して、黒色から無色に変色する平均粒子径が3μmの可逆熱変色性マイクロカプセル顔料を得た。前記可逆熱変色性マイクロカプセル顔料の完全発色温度t1は15°C、発色開始温度t2は30°C、消色開始温度t3は59°C、完全消色温度t4は78°Cであった。実施例2可逆熱変色性マイクロカプセル顔料の調製イ成分として1,2-ベンツ-6-N-エチル-N-イソアミルアミノフルオラン2.0部、ロ成分として4-ベンジルオキシフェニル-4-ヒドロキシフェニルスルホン6.0部、ハ成分としてカプリン酸4-ベンジルオキシフェニルエチル50.0部を混合し、均一に加温溶解して黒色から無色に変色する可逆熱変色性組成物を得た。前記可逆熱変色性組成物と、壁膜材料として芳香族多価イソシアネートプレポリマー25.0部、助溶剤50.0部を混合した溶液を、8ポリビニルアルコール水溶液中で微小滴になるように乳化分散し、加温しながら攪拌を続けた後、水溶性脂肪族変性アミン2.5部を加え、更に攪拌を続けてマイクロカプセル顔料懸濁液を得た。前記懸濁液を遠心分離してマイクロカプセル顔料を単離して、ピンク色から無色に変色する平均粒子径が2μmの可逆熱変色性マイクロカプセル顔料を得た。前記可逆熱変色性マイクロカプセル顔料の完全発色温度t1は-15°C、発色開始温度t2は-5°C、消色開始温度t3は47°C、完全消色温度t4は62°Cであった。実施例3可逆熱変色性マイクロカプセル顔料の調製イ成分として1,2-ベンツ-6-N-エチル-N-イソアミルアミノフルオラン2.0部、ロ成分として4-ベンジルオキシフェニル-4-p-メチルヒドロキシフェニルスルホン6.0部、ハ成分としてラウリン酸4-ベンジルオキシフェニルエチル50.0部を混合し、均一に加温溶解して黒色から無色に変色する可逆熱変色性組成物を得た。前記可逆熱変色性組成物と、壁膜材料として芳香族多価イソシアネートプレポリマー25.0部、助溶剤50.0部を混合した溶液を、8ポリビニルアルコール水溶液中で微小滴になるように乳化分散し、加温しながら攪拌を続けた後、水溶性脂肪族変性アミン2.5部を加え、更に攪拌を続けてマイクロカプセル顔料懸濁液を得た。前記懸濁液を遠心分離してマイクロカプセル顔料を単離して、ピンク色から無色に変色する平均粒子径が2.5μmの可逆熱変色性マイクロカプセル顔料を得た。前記可逆熱変色性マイクロカプセル顔料の完全発色温度t1は-2°C、発色開始温度t2は6°C、消色開始温度t3は56°C、完全消色温度t4は70°Cであった。実施例4可逆熱変色性マイクロカプセル顔料の調製イ成分として3-2-エトキシ-4-ジエチルアミノフェニル-3-1-エチル-2-メチルインドール-3-イル-4-アザフタリド1部、ロ成分として4-ベンジルオキシフェニル-4-p-エチルヒドロキシフェニルスルホン5.0部、ハ成分として1,18-オクタデカンジカルボン酸と2-4-2-メチルベンジルオキシフェニルエタノールとのジエステル50.0部を混合し、均一に加温溶解して青色から無色に変色する可逆熱変色性組成物を得た。前記可逆熱変色性組成物と、壁膜材料として芳香族多価イソシアネートプレポリマー25.0部、助溶剤50.0部を混合した溶液を、8ポリビニルアルコール水溶液中で微小滴になるように乳化分散し、加温しながら攪拌を続けた後、水溶性脂肪族変性アミン2.5部を加え、更に攪拌を続けてマイクロカプセル顔料懸濁液を得た。からなる可逆熱変色性組成物を均一に加温溶解し、界面重合法によりマイクロカプセルに内包したマイクロカプセル顔料懸濁液を得た。前記マイクロカプセル顔料懸濁液から顔料を遠心分離により単離し、青色から無色に変色する平均粒子径が3μmの可逆熱変色性マイクロカプセル顔料を得た。前記可逆熱変色性マイクロカプセル顔料の完全発色温度t1は44°C、発色開始温度t2は49°C、消色開始温度t3は56°C、完全消色温度t4は69°Cであった。実施例5可逆熱変色性マイクロカプセル顔料の調製イ成分として3-2-エトキシ-4-ジエチルアミノフェニル-3-1-エチル-2-メチルインドール-3-イル-4-アザフタリド1部、ロ成分として4-ベンジルオキシフェニル-4-p-イソプロピルヒドロキシフェニルスルホン5.0部、ハ成分としてピメリン酸と2-4-ベンジルオキシフェニルエタノールとのジエステル50.0部を混合し、均一に加温溶解して青色から無色に変色する可逆熱変色性組成物を得た。前記可逆熱変色性組成物と、壁膜材料として芳香族多価イソシアネートプレポリマー25.0部、助溶剤50.0部を混合した溶液を、8ポリビニルアルコール水溶液中で微小滴になるように乳化分散し、加温しながら攪拌を続けた後、水溶性脂肪族変性アミン2.5部を加え、更に攪拌を続けてマイクロカプセル顔料懸濁液を得た。からなる可逆熱変色性組成物を均一に加温溶解し、界面重合法によりマイクロカプセルに内包したマイクロカプセル顔料懸濁液を得た。前記マイクロカプセル顔料懸濁液から顔料を遠心分離により単離し、青色から無色に変色する平均粒子径が3μmの可逆熱変色性マイクロカプセル顔料を得た。前記可逆熱変色性マイクロカプセル顔料の完全発色温度t1は-10°C、発色開始温度t2は1°C、消色開始温度t3は70°C、完全消色温度t4は79°Cであった。なお、前記各温度t1、t2、t3、t4は、マイクロカプセル顔料40.0部、エチレン-酢酸ビニル共重合樹脂エマルジョン52.0部、増粘剤5.0部、レベリング剤3.0部を混合した可逆熱変色性インキを用いて、スクリーン印刷により上質紙に所定の大きさの円可逆熱変色層を印刷して試験試料を作製し、色差計TC-3600型色差計、東京電色株製の測定部にセットし、完全発色温度以下から完全消色温度以上までの温度範囲で10°C/分の速度で加熱及び冷却し、各温度における色濃度を測定して求めた。応用例1ボールペンの調製実施例2で調製した可逆熱変色性マイクロカプセル顔料予め-15°C以下に冷却してピンク色に発色させたもの20部、キサンタンガム0.3部、尿素10部、グリセリン10部、ノニオン系浸透剤性付与剤0.5部、変性シリコーン系消泡剤0.1部、防腐剤0.2部、水58.9部からなる可逆熱変色性インキ組成物を調製した。前記可逆熱変色性インキ組成物をポリプロピレン製パイプに吸引充填し、樹脂製ホルダーを介して0.5mmステンレス鋼ボールを先端に抱持したボールペンチップと連結させた。次いで、前記ポリプロピレン製パイプの後端より、ポリブテンを主成分とする粘弾性を有するインキ逆流防止体液栓を充填し、更に尾栓をパイプの後部に嵌合させ、先軸胴、後軸胴を組み付け、キャップを嵌めた後、遠心分離により脱気処理を行い、ボールペンを得た。なお、前記後軸筒後部に摩擦体としてSEBS製ゴムを装着してなる。前記ボールペンを用いて紙面に筆記してピンク色の文字筆跡を形成した。前記筆跡は、室温25°Cでピンク色を呈しており、摩擦体を用いて文字を擦過すると、該文字は消色して無色となり、この状態は-15°C以下に冷却しない限り維持することができた。なお、前記紙面を冷凍庫に入れて-15°C以下に冷却すると、再び文字がピンク色になる変色挙動を示し、前記変色挙動は繰り返し再現することができた。応用例2実施例4で調製した可逆熱変色性マイクロカプセル顔料5部、分散剤1部、非熱変色性ピンク色顔料0.1部、ポリプロピレンホモポリマー93.9部をエクストルーダーにて180°Cで溶融混合して感温変色性色彩記憶性ペレットを得た。前記ペレットを用いて、射出成形機にてシリンダー温度180°Cでプラスチックカップを成形した。前記プラスチックカップは室温25°Cでは紫色を呈しているが、加温により58°C以上の温度でピンク色となった。この状態から降温すると43°C以下の温度で再び紫色となった。前記プラスチックカップに飲料を入れ、電子レンジで加熱したところ、紫色からピンク色へ変色し、内部の飲料が58°C以上の温度となったことを容易に確認することができた。加熱によりピンク色へ変色した前記プラスチックカップを電子レンジから取出して室温に放置すると、ピンク色から再び紫色に変色し、カップ内の飲料が43°C以下の温度になったことを容易に確認することができた"